КЕРАМИЧЕСКАЯ МАССА ДЛЯ ПРОИЗВОДСТВА КИРПИЧА
CERAMIC MASS FOR BRICK PRODUCTION

Изобретение относится к области технологии силикатов и касается составов керамических масс для производства кирпича.
Известна керамическая масса следующего состава, мас.%: глина тугоплавкая 45,0-50,0; кварциты 40,0-50,0 и добавка [1].
Задачей изобретения является повышение прочности кирпича, полученного из керамической массы.
Технический результат достигается тем, что керамическая масса для производства кирпича, содержащая глину тугоплавкую, кварциты, дополнительно содержит каолин и нарезанное на отрезки 10-30 мм стекловолокно, при следующем соотношении компонентов, мас.%: глина тугоплавкая 51,5-53,5; кварциты 45,0-46,8; каолин 1,0-1,5; нарезанное на отрезки 10-30 мм стекловолокно 0,2-0,5.
В таблице приведены составы керамической массы для производства кирпича.
Компоненты
Состав, мас.%:
1
2
Глина тугоплавкая
53,5
51,5
Кварциты
45,0
46,8
Каолин
1,0
1,5
Стекловолокно
0,5
0,2
Предел прочности при сжатии, МПа
~65
~65
В составе керамической массы могут быть использованы глины тугоплавкие и каолины любых месторождений.
Кварциты размалывают до прохождения через сетку 008, добавляют измельченные глину тугоплавкую, каолин, нарезанное на отрезки 10-30 мм стекловолокно и смешивают. Массу увлажняют до 18-25% и формуют из нее пластическим способом кирпич, который сушат до влажности не более 6%. Ложок (тычок) кирпича покрывают слоем ангоба, после чего изделия обжигают при температуре 1100-1300°С.
Источник информации
1. RU 2400448 C1, С04В 33/13, 27.09.2010.